(57)【特許請求の範囲】
【請求項１】
モスアイ構造による反射防止フィルムの製造方法であって、
陽極酸化処理とエッチング処理とを交互にそれぞれ複数回実行して賦型用金型を作成する賦型用金型作成工程と、
前記賦型用金型を使用した賦型により前記反射防止フィルムを作成する賦型工程とを備え、
前記賦型用金型作成工程は、
前記陽極酸化処理が、少なくとも最初の３回の処理では、順次、処理時間が低減するように設定され、以降の処理では、前記最初の３回の処理における各処理時間を越えないように処理時間が設定され、
前記エッチング処理が、少なくとも最初の３回の処理では、順次、処理時間が低減するように設定され、以降の処理では、前記最初の３回の処理における各処理時間を越えないように処理時間が設定された
反射防止フィルムの製造方法。
【請求項２】
モスアイ構造による反射防止フィルムの製造に供する賦型用金型の製造方法であって、
陽極酸化処理とエッチング処理とを交互にそれぞれ複数回実行して前記賦型用金型を作成し、
前記陽極酸化処理は、
少なくとも最初の３回の処理では、順次、処理時間が低減するように設定され、以降の処理では、前記最初の３回の処理における各処理時間を越えないように処理時間が設定され、
前記エッチング処理は、
少なくとも最初の３回の処理では、順次、処理時間が低減するように設定され、以降の処理では、前記最初の３回の処理における各処理時間を越えないように処理時間が設定された
賦型用金型の製造方法。
【発明の詳細な説明】
【技術分野】
【０００１】
本発明は、モスアイ構造に係る反射防止フィルムに関するものである。
【背景技術】
【０００２】
近年、フラットパネルディスプレイにおける反射防止技術の１つとして、凹凸の周期が可視光の波長以下に制御された微細な凹凸パターンを表面に形成することによって反射防止を図る技術が注目されている（特許文献１〜６参照）。このような方法は、いわゆるモスアイ（ｍｏｔｈ  ｅｙｅ（蛾の目））構造の原理を利用したものであり、入射光に対する屈折率を基板の厚み方向に連続的に変化させ、屈折率の不連続界面を消失させることによって光の反射を防止するものである。
【０００３】
このようなモスアイ構造は、その微細な凹凸形状を反転させた形状を有する賦型用金型を用いて、その凹凸形状を任意の樹脂層に転写することによって製造されるのが一般的である。従ってモスアイ構造の反射防止フィルムを作製する方法としては、基材上に紫外線硬化性樹脂等からなる樹脂層を形成した後、上記のような賦型用金型を用いて当該樹脂層の表面にモスアイ構造を賦型し、さらに当該樹脂層を硬化させることによって形成する方法を用いることができる。このような製造方法は、簡易な方法で、かつ高い製造効率で反射防止フィルムを連続的に製造することができる。
【０００４】
またこのようなモスアイ構造に係る賦型用金型としては、レーザー干渉法によって凹部が形成されたもの（例えば、特許文献１〜３）や、陽極酸化法によって凹部が形成されたもの（例えば、特許文献４〜６）が用いられている。なかでも陽極酸化法は、凹部が形成される位置をランダムにすることができること、大面積にわたって均一な形状を有する凹部を形成できること等において利点を有することから、反射防止フィルム製造用金型としては、陽極酸化法によって形成されたものが広く用いられるに到っている。
【０００５】
また陽極酸化法による賦型用金型の作製では、陽極酸化処理とエッチング処理とを交互にそれぞれ複数回実行することにより、穴径を拡大しながら微細穴を掘り進め、これにより深さが深くなるに従って徐々に穴径が小さくなるいわゆる釣鐘形状に凹部を作製する方法が提案されている。また特許文献７では、このように陽極酸化処理とエッチング処理とを交互に繰り返すようにして、各処理時間を徐々に増大させることにより、反射率を一段と低下させる方法が提案されている。
【０００６】
ところでこの種のモスアイ構造に係る反射防止フィルムでは、反射率は低くできるものの、反射色が青味を帯びてしまうことが課題の１つに挙げられる。このような反射色の青味は、画像表示装置等に適用した場合には特に大きな問題にならないものの、絵画や美術品等の展示、印刷物の保護等に適用した場合には、展示物等の色味が損なわれること等により、低減することが求められる場合がある。
【先行技術文献】
【特許文献】
【０００７】
【特許文献１】特表２００１−５１７３１９号公報
【特許文献２】特開２００４−２０５９９０号公報
【特許文献３】特開２００４−２８７２３８号公報
【特許文献４】特開２００１−２７２５０５号公報
【特許文献５】特開２００２−２８６９０６号公報
【特許文献６】国際公開第２００６／０５９６８６号パンフレット
【特許文献７】特許第４８４８１６１号公報
【発明の概要】
【発明が解決しようとする課題】
【０００８】
本発明はこのような状況に鑑みてなされたものであり、モスアイ構造に係る反射防止フィルムに関して、反射率を低く保ったまま、反射光の青味を低減することを目的とする。
【課題を解決するための手段】
【０００９】
本発明者は、上記課題を解決するために鋭意研究を重ね、繰り返し交互に実行する陽極酸化処理とエッチング処理とにおいて、それぞれ各処理の処理時間を順次短くする、との着想に至り、本発明を完成するに至った。
【００１０】
具体的には、本発明では、以下のようなものを提供する
【００１１】
（１）  可視光領域の光の波長よりも短い周期で配列された凸部によって形成された微細凹凸形状を有する反射防止フィルムの製造方法であって、
陽極酸化処理とエッチング処理とを交互にそれぞれ複数回実行して賦型用金型を作成する賦型用金型作成工程と、
前記賦型用金型を使用した賦型により前記反射防止フィルムを作成する賦型工程とを備え、
前記賦型用金型作成工程は、
前記陽極酸化処理が、少なくとも最初の３回の処理では、順次、処理時間が低減するように設定され、以降の処理では、前記最初の３回の処理における各処理時間を越えないように処理時間が設定され、
前記エッチング処理が、少なくとも最初の３回の処理では、順次、処理時間が低減するように設定され、以降の処理では、前記最初の３回の処理における各処理時間を越えないように処理時間が設定される。
【００１２】
（１）によれば、陽極酸化処理及びエッチング処理における処理時間を適切に設定して、賦型に供する微細な凹凸形状を適切に作製することができ、この凹凸形状による賦型用金型を使用して反射防止フィルムを作成して、反射率を低く保ったまま、反射光の青味を低減した反射防止フィルムを作製することができる。
【００１３】
（２）  可視光領域の光の波長よりも短い周期で配列された凸部によって形成された微細凹凸形状を有する反射防止フィルムの製造に供する賦型用金型の製造方法であって、
陽極酸化処理とエッチング処理とを交互にそれぞれ複数回実行して前記賦型用金型を作成し、
前記陽極酸化処理は、
少なくとも最初の３回の処理では、順次、処理時間が低減するように設定され、以降の処理では、前記最初の３回の処理における各処理時間を越えないように処理時間が設定され、
前記エッチング処理は、
少なくとも最初の３回の処理では、順次、処理時間が低減するように設定され、以降の処理では、前記最初の３回の処理における各処理時間を越えないように処理時間が設定される。
【００１４】
（２）によれば、陽極酸化処理及びエッチング処理における処理時間を適切に設定して、賦型に供する微細な凹凸形状を適切に作製することができる。従ってこのようにして作製した凹凸形状による賦型用金型を使用して反射防止フィルムを作成して、反射率を低く保ったまま、反射光の青味を低減することができる。
【００１５】
（３）  （１）に記載の製造方法により作成された反射防止フィルムであって、
反射光の色度ｂ＊が正の値で、かつ１．０以下である。
【００１６】
（３）によれば、反射率を低く保ったまま、反射光の青味を低減してなる反射防止フィルムを得ことができる。
【発明の効果】
【００１７】
モスアイ構造に係る反射防止フィルムに関して、反射率を低く保ったまま、反射光の青味を低減することができる。
【図面の簡単な説明】
【００１８】
【図１】本発明の第１実施形態に係る反射防止フィルムを示す図である。
【図２】図１の反射防止フィルムの製造工程を示す図である。
【図３】図１の反射防止フィルムに係るロール版を示す図である。
【図４】図４のロール版の作製工程を示す図である。
【図５】各処理の処理時間の説明に供する図表である。
【図６】実施形態による反射防止フィルムを示す写真である。
【図７】比較例による反射防止フィルムを示す写真である。
【発明を実施するための形態】
【００１９】
〔第１実施形態〕
図１は、本発明の第１実施形態に係る反射防止フィルムを示す図である。反射防止フィルム１は、透明フィルムによる基材２に凹凸膜３を配置して作製される。ここで基材２は、例えばＴＡＣ（Triacetylcellulose）、アクリル、ＰＥＴ（Polyethylene  terephthalate）、ＰＣ（Polycarbonate）等の各種透明フィルムを適用することができる。反射防止フィルム１は、賦型用金型を使用して、微細な凹凸形状の賦型に供する賦型用樹脂である紫外線硬化性樹脂４により微細な凹凸形状を基材２の表面に作製して凹凸膜３が作製成される。反射防止フィルム１は、この凹凸膜３による微細な凹凸形状により厚み方向に徐々に屈折率が変化するように作製され、モスアイ構造の原理により広い波長範囲で入射光の反射を低減する。
【００２０】
図２は、この反射防止フィルム１の製造工程を示す図である。この製造工程１０は、樹脂供給工程において、ダイ１２により基材２に紫外線硬化性樹脂４を塗布する。なお紫外線硬化性樹脂４の塗布については、ダイ１２による場合に限らず、各種の手法を適用することができる。続いてこの製造工程１０は、押圧ローラ１４により、反射防止フィルムの賦型用金型であるロール版１３の周側面に基材２を加圧押圧し、これにより基材２に紫外線硬化性樹脂４を密着させると共に、ロール版１３の周側面に作製された微細な凹部に紫外線硬化性樹脂４を充分に充填させる。この製造工程は、この状態で、紫外線の照射により紫外線硬化性樹脂４を硬化させ、これにより凹凸膜３を作製する。この製造工程は、続いて剥離ローラ１５を介してロール版１３から基材２を剥離する。製造工程１０は、必要に応じてこの基材２に粘着層等を作製した後、所望の大きさに切断して反射防止フィルム１が作製される。これにより反射防止フィルム１は、ロール材による長尺の基材２に、賦型用金型であるロール版１３の周側面に作製された微細形状を順次賦型して、効率良く量産される。
【００２１】
図３は、ロール版１３の構成を示す斜視図である。ロール版１３は、円筒形状の金属材料である母材の周側面に、陽極酸化処理により、可視光の波長以下の繰り返し周期で微細な凹凸形状が作製され、この微細な凹凸形状が上述したように基材２に賦型される。このためロール版１３は、母材がアルミニウム、若しくは銅、ステンレス等により構成され、直接に又は各種の中間層を介して純度の高いアルミニウム層が設けられる。ロール版１３は、陽極酸化処理とエッチング処理との繰り返しにより、このアルミニウム層の表面に微細穴を密に作製し、この微細穴を掘り進めると共に、この微細穴の穴径を徐々に拡大して凹凸形状が作製される。これによりロール版１３は、深さ方向に徐々に穴径が小さくなる微細穴が密に作製され、反射防止フィルム１には、この微細穴に対応する微細な凹凸形状が作製される。
【００２２】
〔陽極酸化処理、エッチング処理〕
図４は、この反射防止フィルム賦型用金型６の製造工程を示す図である。この金型製造工程は、陽極酸化工程Ａ１、…、ＡＮ、エッチング工程Ｂ１、…、ＢＮを交互に繰り返して金型作製用母材を処理し、反射防止フィルム賦型用金型６を作製する。
【００２３】
この製造工程において、陽極酸化工程Ａ１、…、ＡＮでは、陽極酸化法により金型作製用基板の表面に微細な穴を作製し、さらにこの作製した微細な穴を掘り進める。ここで陽極酸化工程では、例えば負極に炭素棒、ステンレス板材等を使用する場合のように、アルミニウムの陽極酸化に適用される各種の手法を広く適用することができる。また溶解液についても、中性、酸性の各種溶解液を使用することができ、より具体的には、例えば硫酸水溶液、シュウ酸水溶液、リン酸水溶液等を使用することができる。この製造工程Ａ１、…、ＡＮは、液温、印加する電圧、陽極酸化に供する時間等の管理により、微細な穴をそれぞれ目的とする深さにより作製する。
【００２４】
続くエッチング工程Ｅ１、…、ＥＮは、金型をエッチング液に浸漬し、陽極酸化工程Ａ１、…、ＡＮにより作製、掘り進めた微細な穴の穴径をエッチングにより拡大し、深さ方向に向かって滑らか、かつ徐々に穴径が小さくなるように、これら微細な穴を整形する。これらによりこの製造工程では、陽極酸化処理とエッチング処理とを交互にそれぞれ複数回実行することにより、穴径を拡大しながら微細穴を掘り進め、これにより深さが深くなるに従って徐々に穴径が小さくなるいわゆるテーパー形状に凹部を作製する。なおエッチング液については、この種の処理に適用される各種エッチング液を広く適用することができ、より具体的には、例えば硫酸水溶液、シュウ酸水溶液、リン酸水溶液等を使用することができる。
【００２５】
この実施形態では、このように陽極酸化処理とエッチング処理とを交互にそれぞれ複数回実行して賦型用金型を作成するようにして、この複数回を５回に設定した。また陽極酸化処理とエッチング処理とで、それぞれ初めの３回の処理は徐々に処理時間が短くなるように設定した。また４回目及び５回目の処理は３回目の処理と処理時間を等しく設定し、これにより４回目以降の処理では、従前の各処理より処理時間が長くならないように設定した。これによりこの実施形態では、このようにして作成した賦型用金型を使用して反射防止フィルムを作成して、反射率を低く保ったまま、反射色の青味を低減する。
【００２６】
すなわち図５は、比較例との対比によりこの実施形態による処理工程の説明に供する図である。この実施形態では、それぞれ合計処理時間２２５秒及び２５００秒の条件の元で、陽極酸化処理及びエッチング処理を交互にそれぞれ複数回実行する。陽極酸化処理では、最初の処理時間を９１秒に設定し、続く２回目の処理時間を６５秒に設定し、３回目以降の処理時間をそれぞれ２３秒に設定した。エッチング処理については、最初の処理時間を９００秒に設定し、続く２回目の処理時間を７００秒に設定し、３回目以降の処理時間をそれぞれ３００秒に設定した。なおこの図５において、備考の記載は、陽極酸化処理及びエッチング処理における処理時間の増減を矢印により示すものであり、下向きの矢印は、処理時間が徐々に減少することを示し、上向きの矢印は処理時間が徐々に増加することを示し、横向きの矢印は処理時間が変化しないことを示す。
【００２７】
このようにして作成した賦型用金型により反射防止フィルムを作成したところ、反射率（ＳＣＩ）は０．３７％であり、Ｌａｂ表色系による色度ａ＊及びｂ＊は−１．０７及び０．９５であった。これにより反射率を低く保ったまま、反射光の青味が軽減されていることを確認することができた。なおこの確認は、賦型用金型の母材にφ１５０ｍｍ、長さ３００ｍｍのアルミニウム製のパイプに、純度９９．９％のアルミニウムをスパッタしたものを適用し、濃度０．０５mol/L（４．５wt%)のシュウ酸水溶液、濃度１．８mol/L（１８wt%)のリン酸水溶液をそれぞれ陽極酸化及びエッチングに適用した場合である。なお陽極酸化における印加電圧は４５Ｖであった。
【００２８】
この実施形態のように、陽極酸化処理及びエッチング処理において、それぞれ少なくとも最初の３回の処理では、順次、処理時間が低減するように設定し、以降の処理では、この最初の３回の処理における各処理時間を越えないように設定すれば、色度ｂ＊を１．０以下、０以上に設定できることができる。
【００２９】
ここで比較例１−１〜３−３は、陽極酸化処理及びエッチング処理の合計処理時間を本実施形態と同一に設定して、各処理時間を種々に変更した結果であり、比較例１−１は、陽極酸化処理については本実施形態と同一に徐々に処理時間を減少させ、エッチング処理時間を徐々に増大させた場合である。また比較例１−２は、陽極酸化処理については本実施形態と同一に徐々に処理時間を減少させ、エッチング処理時間を一定の均一の時間に設定した場合である。この比較例１−１、１−２の場合、本実施形態に比して反射率が大きく、また本実施形態に比して黄味も強いことが判る。
【００３０】
また比較例２−１〜２−３は、陽極酸化処理及びエッチング処理の合計処理時間を本実施形態と同一に設定して、陽極酸化処理について、特許第４８４８１６１号に提案されているように、処理時間を徐々に増大させた場合である。エッチング処理について、比較例２−１は、本実施形態と同一に徐々に処理時間を減少させた場合であり、比較例２−２は、徐々に処理時間を増大させた場合であり、比較例２−３は、一定の均一の時間に設定した場合である。これら比較例２−１〜２−３の場合、本実施形態に比して反射率が大きく、また黄味を帯びたり（比較例２−１、２−３）、極端に青味を帯びたり（比較例２−２）していることが判る。
【００３１】
また比較例３−１〜３−３は、同様に陽極酸化処理及びエッチング処理の合計処理時間を本実施形態と同一に設定して、陽極酸化処理の各処理時間を一定の均一の時間に設定した場合であり、エッチング処理について、比較例３−１は、徐々に処理時間を減少させた場合であり、比較例３−２は、徐々に処理時間を増加させた場合であり、比較例３−３は、各処理時間を一定の均一の時間に設定した場合である。これら比較例３−１〜３−３の場合も、本実施形態に比して反射率が大きく、また極端に青味を帯びたり（比較例３−２、３−３）していることが判る。
【００３２】
図６は、本実施形態による反射防止フィルムの顕微鏡写真である。図７は、比較例３−２による反射防止フィルムの顕微鏡写真である。この図７の例では、各突起の根元部分がほぼ一定の太さであることにより、各突起が円柱形状に形成されていることが判る。これに対して図６の例では、根元側に向かうに従って徐々に各突起の径が大きくなり、これによりいわゆるテーパー形状により各突起が作成されていることが判る。これによりこの実施形態によれば、反射率を低減し、かつ反射色が青味を帯びないことが判る。
【００３３】
以上の構成によれば、陽極酸化処理とエッチング処理とを交互にそれぞれ複数回実行して賦型用金型を作成するようにして、それぞれ少なくとも最初の３回の処理では、順次、処理時間が低減するように設定し、以降の処理では、この最初の３回の処理における各処理時間を越えないように設定することにより、反射率を低く保ったまま、反射光の青味を低減することができる。
【００３４】
〔他の実施形態〕
以上、本発明の実施に好適な具体的な構成を詳述したが、本発明は、本発明の趣旨を逸脱しない範囲で、上述の実施形態の構成を種々に変更し、さらには従来構成と組み合わせることができる。
【００３５】
すなわち上述の実施形態では、陽極酸化処理とエッチング処理との繰り返し回数をそれぞれ５回に設定する場合について述べたが、本発明はこれに限らず、繰り返し回数を５回以外の回数に設定する場合にも広く適用することができる。またこのように複数回処理を繰り返して、最後の処理を陽極酸化処理とする場合にも広く適用することができる。
【００３６】
また上述の実施形態では、陽極酸化処理とエッチング処理とについて、それぞれ最初の３回の処理では、順次、処理時間が低減するように設定し、以降の処理では、この最初の３回の処理における各処理時間を越えないように３回目と同一の処理時間に設定する場合について述べたが、本発明はこれに限らず、要は４回目以降ではその前の３回の各処理時間を越えないように設定すれば良く、例えばさらに順次処理時間が減少するように設定してもよい。
【００３７】
また上述の実施形態では、賦型用樹脂に紫外線硬化性樹脂を適用する場合について述べたが、本発明はこれに限らず、紫外線硬化性樹脂以外の賦型用樹脂を使用する場合にも広く適用することができ、さらには例えば加熱した熱可塑性の樹脂を押圧して賦型する場合等にも広く適用することができる。
【符号の説明】
【００３８】
１  反射防止フィルム
２  基材
３  凹凸膜
４  紫外線硬化性樹脂
１０  製造工程
１２  ダイ
１３  ロール版
１４、１５  ローラ
【図１】
0005903943.tif 000002
【図２】
0005903943.tif 000003
【図３】
0005903943.tif 000004
【図４】
0005903943.tif 000005
【図５】
0005903943.tif 000006
【図６】
0005903943.tif 000007
【図７】
0005903943.tif 000008